(57)【要約】【課題】原料炭化物の結晶構造を制御し、それを最適な条件で賦活することにより、体積容量が高く、電気二重層コンデンサーの電極用活性炭として使用した場合、該電極の体積膨張を抑えることができる電気二重層コンデンサーの電極用活性炭を提供すること。【解決手段】７７Ｋでの窒素吸着等温線から求められる全細孔容積が０．９〜１．５ｃｃ／ｇであり、１５Å以下の細孔容積の全細孔容積に占める割合（１５Å以下の細孔容積／全細孔容積×１００）が３０〜５０％であることを特徴とする電気二重層コンデンサー用活性炭。【選択図】　なし【特許請求の範囲】
【請求項１】
７７Ｋでの窒素吸着等温線から求められる全細孔容積が０．９〜１．５ｃｃ／ｇであり、１５Å以下の細孔容積の全細孔容積に占める割合（１５Å以下の細孔容積／全細孔容積×１００）が３０〜５０％であることを特徴とする電気二重層コンデンサー用炭素材料。
【請求項２】
Ｘ線回折測定から求められるｄ００２が、０．３８０〜０．４１５ｎｍである請求項１に記載の炭素材料。
【請求項３】
Ｘ線回折測定から求められるｄ００２の、賦活後炭素材料と賦活前炭素材料との比（賦活後炭素材料ｄ００２／賦活前炭素材料ｄ００２）が１．０４〜１．２０であり、かつ７７Ｋでの窒素吸着等温線から求められる全細孔容積が０．９〜１．５ｃｃ／ｇであり、１５Å以下の細孔容積の全細孔容積に占める割合（１５Å以下の細孔容積／全細孔容積×１００）が３０〜５０％であることを特徴とする電気二重層コンデンサー用炭素材料。
【請求項４】
１次ＱＩの含有量が０．１〜１０質量％である軟化点５０〜１２０℃のコールタールピッチを、窒素ブロー下で熱処理し、該熱処理物を不融化および炭化して、該炭化物のＸ線回折測定から求められるｄ００２を０．３４７〜０．３６０ｎｍの範囲とし、その後該炭化物をアルカリ金属水酸化物で賦活することを特徴とする請求項１〜３の何れか１項に記載の炭素材料の製造方法。
【請求項５】
１次ＱＩの含有量が０〜６質量％である軟化点５０〜１２０℃のコールタールピッチを、エアーブロー下で熱処理し、該熱処理物を不融化および炭化して、該炭化物のＸ線回折測定から求められるｄ００２を０．３４９〜０．３６３ｎｍの範囲とし、その後該炭化物をアルカリ金属水酸化物で賦活することを特徴とする請求項１〜３の何れか１項に記載の炭素材料の製造方法。
【請求項６】
請求項１〜３の何れか１項に記載の炭素材料からなる電極を有することを特徴とする電気二重層コンデンサー。
【発明の詳細な説明】
【０００１】
【発明の属する技術分野】
本発明は、電気二重層コンデンサーの電極用炭素材料およびその製造方法に関する。
【０００２】
【従来の技術】
従来、易黒鉛化性炭素材料からなる炭化物（以下「原料炭化物」という）を、アルカリ賦活した炭素材料（以下「活性炭」という）を電極材料として用いた電気二重層コンデンサーは、体積当たりの静電容量が高く、その実用化の目処が付き始めている。
【０００３】
【発明が解決しようとする課題】
しかしながら、従来の原料炭化物をアルカリ賦活して得られる活性炭は、電気二重層コンデンサーの電極として用いた場合、充放電時に電極の体積が２〜３倍に膨張することがあるため、積層型や巻回型の電気二重層コンデンサーにおいては、ケース内に前記体積膨張量に見合う空間を設けるか、ケース強度を強めるかの対策が必要となり、その結果、コンデンサーが大きくなり、コストアップに繋がるという問題がある。
【０００４】
本発明は、原料炭化物の結晶構造を制御し、それを最適な条件で賦活することにより、体積容量が高く、電気二重層コンデンサーの電極用活性炭として使用した場合、該電極の体積膨張を抑えることができる電気二重層コンデンサーの電極用活性炭を提供することを目的とする。
【０００５】
【課題を解決するための手段】
上記目的は以下の本発明によって達成される。すなわち、本発明は、７７Ｋでの窒素吸着等温線から求められる全細孔容積が０．９〜１．５ｃｃ／ｇであり、１５Å以下の細孔容積の全細孔容積に占める割合（１５Å以下の細孔容積／全細孔容積×１００）が３０〜５０％であることを特徴とする電気二重層コンデンサー用活性炭を提供する。該活性炭は、Ｘ線回折測定から求められるｄ００２が、０．３８０〜０．４１５ｎｍであることが好ましい。
【０００６】
また、本発明は、Ｘ線回折測定から求められるｄ００２の、活性炭と原料炭化物との比（活性炭ｄ００２／原料炭化物ｄ００２）（以下「Ｒ」という）が１．０４〜１．２０であり、かつ７７Ｋでの窒素吸着等温線から求められる全細孔容積が０．９〜１．５ｃｃ／ｇであり、１５Å以下の細孔容積の全細孔容積に占める割合（１５Å以下の細孔容積／全細孔容積×１００）が３０〜５０％であることを特徴とする電気二重層コンデンサー用活性炭を提供する。
【０００７】
また、本発明は、１次ＱＩの含有量が０．１〜１０質量％である軟化点５０〜１２０℃のコールタールピッチを、窒素ブロー下で熱処理し、該熱処理物を不融化および炭化して、該炭化物のＸ線回折測定から求められるｄ００２を０．３４７〜０．３６０ｎｍの範囲とし、その後該炭化物をアルカリ金属水酸化物で賦活することを特徴とする前記何れかの活性炭の製造方法を提供する。
【０００８】
また、本発明は、１次ＱＩの含有量が０〜６質量％である軟化点５０〜１２０℃のコールタールピッチを、エアーブロー下で熱処理し、該熱処理物を不融化および炭化して、該炭化物のＸ線回折測定から求められるｄ００２を０．３４９〜０．３６３ｎｍの範囲とし、その後該炭化物をアルカリ金属水酸化物で賦活することを特徴とする前記何れかの活性炭の製造方法を提供する。
【０００９】
【発明の実施の形態】
次に好ましい実施の形態を挙げて本発明をさらに詳しく説明する。
本発明の請求項１の活性炭は、下記のａ及びｂの構成を有することを特徴とする。
ａ．７７Ｋでの窒素吸着等温線から求められる全細孔容積が０．９〜１．５ｃｃ／ｇであること。
ｂ．１５Å以下の細孔容積の全細孔容積に占める割合（１５Å以下の細孔容積／全細孔容積×１００）が３０〜５０％であること。
本発明の請求項３の活性炭は、前記のａおよびｂの構成に加えて下記構成ｃを有することを特徴とする。
ｃ．Ｘ線回折測定から求められるｄ００２の、活性炭と原料炭化物との比（活性炭ｄ００２／原料炭化物ｄ００２）が１．０４〜１．２０であること。
【００１０】
前記構成ａについては、全細孔容積が０．９ｃｃ／ｇ未満であると、該活性炭を電気二重層コンデンサーの電極として用いた場合、充放電時に電極の体積が１５０％以上に膨張する。一方、全細孔容積が１．５ｃｃ／ｇを越えると、電極に用いた場合、電極の嵩密度が上がらず、電極の体積容量が小さくなり、何れにしても本発明の目的が達成されない。
【００１１】
前記構成ｂについては、１５Å以下の細孔容積の全細孔容積に占める割合（１５Å以下の細孔容積／全細孔容積×１００）が３０％未満であると、該活性炭を電気二重層コンデンサーの電極として用いた場合、体積容量が上がらず、一方、５０％を越えると、充放電時に電極の体積が１５０％以上に膨張し、何れにしても本発明の目的が達成されない。
【００１２】
前記構成ｃについては、Ｒが１．０４より小さい値である活性炭を電気二重層コンデンサーの電極として用いた場合、充放電時に電極の体積が１５０％以上に膨張する場合がある。一方、Ｒが１．２０よりも大きな値であると、電極の導電性が悪くなり、電極の内部抵抗が高くなる場合があるので、何れにしても本発明において好ましくはない。
【００１３】
一般に原料炭化物のアルカリ賦活による活性炭の細孔形成は、炭素のガス化反応によるメソポアの生成と、積層した芳香族平面の面間に賦活剤であるアルカリ金属が侵入することでミクロ細孔が発達すると言われている。アルカリ金属の侵入によるミクロ細孔の発達により、積層した芳香族平面が乱れ、前記Ｒの値が変化する。すなわち、Ｒの値が小さすぎると、前記の通り充放電時に電極の体積膨張が大きく、一方、Ｒの値が大きすぎると電極として不適当になる。すなわち、本発明で使用する原料炭化物は、その結晶構造が適度に乱れていた方が、賦活して得られる活性炭からなる電極の体積膨張を緩和するために好ましいものと推測される。
【００１４】
上記本発明の活性炭を製造する好ましい第１の製造方法は、１次ＱＩ（キノリン不溶分）の含有量が０．１〜１０質量％でありかつ軟化点５０〜１２０℃のコールタールピッチを、窒素ブロー下で熱処理し、該熱処理物を不融化および炭化して、該炭化物のＸ線回折測定から求められるｄ００２を０．３４７〜０．３６０ｎｍの範囲とし、その後該炭化物をアルカリ金属水酸化物で賦活する方法である。この方法により、前記ａ〜ｃの構成を有する本発明の活性炭が得られる。
【００１５】
一般にコールタールピッチの１次ＱＩの含有量を制御することで、原料炭化物の結晶構造を制御することが可能である。ここで、１次ＱＩとは、ピッチ中に微量に含まれるカーボンブラック状の微小球状物質が集合したものである。元来、コールタールピッチにはコークス乾留過程で生成した炭素含有率の高い成分から構成される１次ＱＩが存在する。その含有率はコークス炉の乾留条件や使用する石炭によって異なるが、一般に数質量％から十数質量％含有するとされている。
【００１６】
本発明の上記第１の方法では、この１次ＱＩの含有量を０．１〜１０質量％に制御する必要がある。１次ＱＩの含有量が０．１質量％未満では、原料となる炭化物の結晶構造が高度に発達し、賦活処理において原料炭化物の賦活が困難になり、そのため、賦活剤としてのアルカリ金属水酸化物が多量に必要となり、得られる活性炭のコストアップの要因となる。また、少量のアルカリ金属水酸化物を用いると、得られる活性炭の細孔があまり発達せず、この活性炭は静電容量は高いが、該活性炭からなる電気二重層コンデンサーの電極の充放電時における体積膨張が大きくなる。
【００１７】
本発明で用いるピッチの１次ＱＩの含有量が１０質量％を超える場合には、沈降分離、遠心分離あるいは濾過などの公知の分離技術で、１次ＱＩの含有量を前記の範囲とすればよい。一方、１次ＱＩの含有量が０または痕跡程度である場合には、カーボンブラックなどの１次ＱＩをピッチに添加して前記の範囲とすることができる。
【００１８】
また、上記本発明方法では、上記１次ＱＩを含有するピッチの軟化点は、５０〜１２０℃であり、好ましくは７０〜１００℃である。軟化点が５０℃未満では、後の熱処理において揮発する成分が多くあるため、１次ＱＩの含有率が上昇してしまい、本発明の効果が得られない。一方、軟化点が１２０℃を超えるとピッチの熱重合による２次ＱＩが発生するため、１次ＱＩの定量が困難になる。
【００１９】
上記本発明の方法においては、上記の１次ＱＩの含有量および軟化点を有するピッチを、窒素ブロー下で熱処理し、該熱処理物を不融化および炭化処理して原料炭化物を得る。上記熱処理は３５０〜４５０℃の温度、好ましくは３８０℃〜４５０℃の温度で１〜１３時間行ない、ピッチの軟化点を２００〜３７５℃、好ましくは２５０〜３７５℃とする。熱処理温度が３５０℃よりも低いとピッチの軟化点が上昇するのに時間がかかり、コスト的に好ましくない。一方、熱処理温度が４５０℃よりも高いと、熱処理中においてコーキングが起こり、熱処理物の反応器からの抜き出しがスムースに行われないので好ましくない。
【００２０】
上記不融化処理は、前記熱処理した軟化点２５０〜３７５℃のピッチを微細に粉砕した後、その粉砕形状を保つために行なう。この不融化処理は２００〜３５０℃、好ましくは２５０〜３００℃で０．５〜１０時間程度酸化ガスフロー下で行う。さらに炭化処理は、５００〜１，０００℃、好ましくは６００〜８００℃の温度で１〜１０時間不活性ガス雰囲気下で行い、原料炭化物の結晶性の制御を行う。上記温度が５００℃よりも低いと、炭化に長時間を要しコスト的に不利であり、一方、上記処理温度が１，０００℃を超える温度であると、後のアルカリ賦活が殆ど進行しないので好ましくない。このようにして得られる原料炭化物のＸ線回折測定から求められるｄ００２は０．３４７〜０．３６０ｎｍである。
【００２１】
上記で得られた原料炭化物を賦活処理することにより、本発明の活性炭が得られる。賦活処理自体は従来公知の方法でよく、例えば、賦活剤としては水酸化ナトリウムや水酸化カリウムなどアルカリ金属の水酸化物が用いられるが、得られる活性炭にミクロ細孔からメソ細孔にシャープな細孔径分布を与える水酸化カリウムが好ましい。賦活剤の使用量は原料炭化物の質量の２〜４倍であり、賦活温度は５００〜１，０００℃、好ましくは５００〜８００℃であり、賦活時間は３０分〜１０時間、好ましくは３０分〜４時間である。この賦活処理は不活性ガス雰囲気下に行う。
【００２２】
上記賦活処理は、結晶性が比較的高い原料炭化物を用いた場合には、上記範囲内において比較的高温および長時間行い、結晶性が比較的低い原料炭化物を用いた場合には、上記範囲内において比較的低温および短時間行うことが好ましい。所定の温度および時間で賦活処理した後、約１００℃で水蒸気を吹き込み、アルカリ金属を失活させてアルカリ金属水酸化物に戻し、得られた活性炭を濾過し、エタノール／水混合溶媒中で−０．１ＭＰａまで真空脱気を行い、ガスが出なくなったことを確認後、酸洗い、超音波洗浄を繰り返す。水洗後、濾液が中性であることを確認し、熱風乾燥および真空乾燥を行い、本発明の活性炭が得られる。このようにして得られる本発明の活性炭のＸ線回折測定から求められるｄ００２は０．３８０〜０．４１５ｎｍである。
【００２３】
本発明の好ましい第２の製造方法は、１次ＱＩの含有量が０〜６質量％である軟化点５０〜１２０℃のコールタールピッチを、エアーブロー下で熱処理し、該熱処理物を不融化および炭化して、該炭化物のＸ線回折測定から求められるｄ００２を０．３４９〜０．３６３ｎｍの範囲とし、その後該炭化物をアルカリ金属水酸化物で賦活する方法である。この方法により、前記ａ〜ｃの構成を有する本発明の活性炭が得られる。なお、この方法では、エアの吹き込みにより、炭化物結晶構造内にエーテル結合が形成され、原料炭化物の結晶の発達が制御されるものと思われる。
【００２４】
上記方法におけるピッチの１次ＱＩの含有量の調整は、前記第１の方法と同様に行うことができ、ピッチの軟化点は前記第１の方法と同様である。熱処理は２５０〜３５０℃の温度で１〜１２時間行ない、ピッチの軟化点を前記の第１の方法と同様の軟化点とする。熱処理温度が２５０℃よりも低いと、ピッチの軟化点が上昇するのに時間がかかり、コスト的に好ましくない。一方、熱処理温度が３５０℃よりも高いと、熱処理中においてピッチとエアとの反応でピッチが発火する危険性があり好ましくない。なお、上記第２の方法における不融化、炭化、賦活などの条件およびそれらの数値の意義は前記第１の方法の場合と同様である。
【００２５】
以上の如き本発明の方法によって得られる本発明の活性炭は、電気二重層コンデンサーの電極材料として使用した場合、体積容量が高く、充放電時において電極の膨張が充分に抑えられている。従って本発明の活性炭は、電気二重層コンデンサーの電極用活性炭として有用である。
【００２６】
なお、電気二重層コンデンサーの充放電時における電極の膨張の原理は完全には明らかにされていないが、原料炭化物を温和な条件でアルカリ賦活した、比表面積の比較的小さい活性炭で顕著に起る現象である。この現象は電界賦活と呼ばれているが、電解液中のイオンが上記活性炭の細孔をこじ開けるようにして静電容量を発現するため、電極が膨張することは不可避である。
【００２７】
本発明は、上記の如き課題を、前記説明の通り、原料炭化物の結晶構造をピッチ中のＱＩの含有量により調整するとともに、該炭化物の賦活条件の組み合わせを最適化することで解決したものである。
【００２８】
【実施例】
次に実施例および比較例を挙げて本発明をさらに具体的に説明する。なお、本発明は下記の実施例によって何ら制限されるものではない。
＜実施例１＞
タールピッチ（軟化点：５２℃、１次ＱＩ：０．１質量％）を窒素ガス吹込み下、４５０℃で１３時間加熱を行い、軟化点３７５℃の１次ＱＩ低濃度の高軟化点ピッチを得た。このピッチを平均粒径３０μｍに粉砕し、空気気流下２８０℃で３０分間不融化処理を行い、次いで７００℃で２時間窒素気流下で炭化処理した。この原料炭化物に重量比で３倍のＫＯＨを混練後、８００℃で１時間窒素ガスフロー下で賦活を行った後、常法に従いＫＯＨを除去して本発明の活性炭を得た。
【００２９】
＜実施例２＞
タールピッチ（軟化点：１１０℃、１次ＱＩ：６質量％）に４質量％のカーボンブラックを１５０℃で加熱攪拌し均一に分散させる。得られた１次ＱＩ添加ピッチの軟化点は１１９℃、１次ＱＩの含有量は１０質量％であった。熱処理、不融化、炭化までを実施例１と同様の操作で行い、ＫＯＨ比２倍、７００℃で１時間窒素フロー下で賦活を行なった以外は実施例１と同様にして本発明の活性炭を得た。
【００３０】
＜実施例３＞
タールピッチ（軟化点：１１９℃、１次ＱＩ：６質量％）を熱処理、不融化、炭化までを実施例１と同様の操作で行い、ＫＯＨ比３倍、８００℃で１時間窒素フロー下で賦活を行なった以外は実施例１と同様にして本発明の活性炭を得た。
【００３１】
＜実施例４＞
タールピッチ（軟化点：１１０℃、１次ＱＩ：６質量％）に３倍量のキノリンを加え、１５０℃で加熱攪拌してピッチを溶解させる。ピッチ溶液を濾過し、濾液を減圧下（５０ｍｍＨｇ約６．５Ｋｐａ）、１５０〜２００℃に加熱してキノリンを除去する。得られた１次ＱＩ除去ピッチの軟化点は１１３℃、１次ＱＩの含有量は２質量％であった。熱処理、不融化、炭化までは実施例１と同様の操作で行い、ＫＯＨ比２．５倍、８００℃で１時間、窒素ガスフロー下で賦活を行なった以外は実施例１と同様にして本発明の活性炭を得た。
【００３２】
＜実施例５＞
タールピッチ（軟化点：８０℃、１次ＱＩ：０質量％）を空気バブリング下、２５０℃で１０時間熱処理を行った。不融化は２５０℃で４時間、炭化は７００℃で１時間行い、ＫＯＨ比３倍、７５０℃で１時間窒素フロー下で賦活を行なった以外は実施例１と同様にして本発明の活性炭を得た。
【００３３】
＜実施例６＞
タールピッチ（軟化点：４５℃、１次ＱＩ：０．１質量％）に等量のキノリンを加え、１５０℃で加熱攪拌しピッチを溶解させる。ピッチ溶液を濾過し、濾液を減圧下（５０ｍｍＨｇ約６．５Ｋｐａ）、１５０〜２００℃に加熱してキノリンを除去する。得られた１次ＱＩ除去ピッチの軟化点は５１℃、１次ＱＩの含有量は痕跡程度であった。このピッチをエアーブロー下で３５０℃で４時間熱処理を行った。このピッチを２５０℃で２時間不融化、７００℃で２時間炭化を行った。ＫＯＨ比３倍、８００℃で１時間窒素フロー下で賦活を行なった以外は実施例１と同様にして本発明の活性炭を得た。
【００３４】
＜実施例７＞
タールピッチ（軟化点：１１９℃、１次ＱＩ：６質量％）をエアーブロー下３２０℃で３時間熱処理を行った。このピッチを２８０℃で０．５時間不融化、７００℃で２時間炭化を行った。ＫＯＨ比３倍、８００℃で１時間窒素フロー下で賦活を行なった以外は実施例１と同様にして本発明の活性炭を得た。
【００３５】
＜比較例１＞
タールピッチ（軟化点：８０℃、１次ＱＩ：０質量％）を窒素ブロー下、４５０℃で１３時間熱処理を行い、軟化点３７５℃の熱処理ピッチを得た。２８０℃で０．５時間不融化、７００℃で２時間炭化後、ＫＯＨ比３倍、８００℃で１時間、窒素フロー下で賦活を行って比較例の活性炭を得た。
【００３６】
＜比較例２＞
タールピッチ（軟化点：１１０℃、１次ＱＩ：６質量％）に２質量％のカーボンブラックを１５０℃で溶融混合した。得られたピッチは軟化点１２１℃、１次ＱＩ８質量％であった。２５０℃で１２時間エアーブロー下で熱処理を行い、軟化点２５０℃のピッチを得た。このピッチを平均粒径３０μｍに粉砕後、２５０℃で４時間不融化、７００℃で２時間炭化を行った。ＫＯＨ比３倍、８００℃で１時間、窒素フロー下で賦活を行って比較例の活性炭を得た。
【００３７】
＜比較例３＞
タールピッチ（軟化点：５０℃、１次ＱＩ：０．１質量％）に等量のキノリンを加え、１５０℃で加熱攪拌しピッチを溶解させる。ピッチ溶液を濾過し、濾液を減圧下（５０ｍｍＨｇ約６．５Ｋｐａ）、１５０〜２００℃に加熱してキノリンを除去する。得られた１次ＱＩ除去ピッチの軟化点は５２℃、１次ＱＩの含有量は０．０５質量％であった。エアーブロー下での熱処理を３６０℃で３時間で行い、平均粒径３０μｍに粉砕後、２８０℃で０．５時間不融化、７００℃で２時間炭化後、ＫＯＨ比３倍、８００℃で１時間賦活を行って比較例の活性炭を得た。
【００３８】
上記実施例および比較例において用いたピッチの１次ＱＩの含有量、軟化点（℃）、熱処理、不融化、炭化および賦活条件などを下記表１に示した。
2004014762.tif 000002
【００３９】
前記実施例および比較例で得られた活性炭の物性およびキャパシタ特性を下記表２に示した。上記物性およびキャパシタ特性は下記の方法で測定した。
・細孔容積の測定
装置はマイクロメリティックス（株）社製のＴｒｉｓｔａｒ　３０００を使用し、７７Ｋでの窒素吸着等温線よりＢＪＨ法で求めた。
・静電容量などの測定
活性炭：バインダー：導電材＝９５：３：２の質量割合で混練後、圧延して電極シートを作成した。２枚の電極シートを図１に示すビーカーセル中の０．８Ｍのテトラエチルアンモニウムテトラフルオロボレート［（Ｃ２Ｈ５）４ＮＢＦ４］中に含浸した。このセルを変位測定装置に固定した。変位測定装置はフレーム固定台、シャフト固定台およびセル固定台からなり、変位センサー取付アームに変位センサーが取り付けてある。電極はサンプル押えブロックで押さえられ、充放電時に正負両極合計の膨張が観測される。膨張率は初期の電極厚み（電極２枚分）を１００％として示し、膨張が安定する２０サイクル後の値を示した。静電容量は３サイクル目の放電曲線から計算した。内部抵抗はＩＲドロップから算出した。
【００４０】
・Ｒ値の測定（ｄ００２の解析）
理学電機製のＲＵ−３００を用いて広角法（線源ＣｕＫｒ線、管電圧４０ＫＶ、管電流３００ｍＡ）による測定を行い計算した。活性炭と原料炭化物のｄ００２の測定をそれぞれ行い、その比（Ｒ＝活性炭のｄ００２／原料炭化物のｄ００２）を求めた。
以上の結果を下記表２に示す。
【００４１】
2004014762.tif 000003
【００４２】
【発明の効果】
以上説明したように、本発明によれば、原料炭化物の結晶構造を、ピッチ中の一次ＱＩの含有量で制御し、それを最適な条件で賦活することにより、体積容量が高く、膨張を抑えた電気二重層コンデンサーの電極用活性炭を提供することができる。
【図面の簡単な説明】
【図１】実施例で使用した変位測定装置を説明する図である。
【図１】
2004014762.tif 000004